(57)【要約】【課題】  インクジェット式塗装装置でロゴタイプ等を形成しながら、他の方式の塗装装置の有効利用によって、明瞭性の高いロゴタイプ等を施した釣り具用部品及び自転車用部品の装飾構造を提供する点にある。【解決手段】  インク塗料をドット状に施すインクジェット式塗装装置を使用して前記内側塗装層の表面に塗布し前記装飾塗装層を形成し、前記インク塗料とは異なる別種インク塗料を非ドット式の塗装装置を使用して、前記装飾塗装層の周縁部を覆う又は前記周縁部より張り出す縁取り塗装層を設けてある。【選択図】        図３
2015146765.tif 000002
【特許請求の範囲】
【請求項１】
部品本体表面に、内側塗装層、その内側塗装層の上に装飾塗装層、その装飾塗装層の上に外側塗装層を積層し、
インク塗料をドット状に施すインクジェット式塗装装置を使用して前記内側塗装層の表面に塗布し前記装飾塗装層を形成し、前記インク塗料とは異なる別種インク塗料を非ドット式の塗装装置を使用して、前記装飾塗装層の周縁部を覆う又は前記周縁部より張り出す縁取り塗装層を設けてある釣り具用部品の装飾構造。
【請求項２】
部品本体表面に、内側塗装層、その内側塗装層の上に装飾塗装層、その装飾塗装層の上に外側塗装層を積層し、
インク塗料をドット状に施すインクジェット式塗装装置を使用して前記内側塗装層の表面に塗布し前記装飾塗装層を形成し、前記インク塗料とは異なる別種インク塗料を非ドット式の塗装装置を使用して、前記装飾塗装層の周縁部を覆う又は前記周縁部より張り出す縁取り塗装層を設けてある自転車用部品の装飾構造。
【請求項３】
前記縁取り塗装層が、前記インク塗料に近似した発色性を備えた類似インク塗料を非ドット式の塗装装置を使用して施したものであり、前記装飾塗装層の全面を支持し、更に、前記周縁部より張り出す張出部を一体的に形成された平板状の塗装層である請求項１記載の釣り具用部品の装飾構造。
【請求項４】
前記縁取り塗装層が、前記インク塗料に近似した発色性を備えた類似インク塗料を非ドット式の塗装装置を使用して施したものであり、前記装飾塗装層の全面を支持し、更に、前記周縁部より張り出す張出部を一体的に形成された平板状の塗装層である請求項２記載の自転車用部品の装飾構造。
【請求項５】
前記装飾塗装層が、アミンを配位子とする銀金属錯体を含むインク塗料を、ドットとして施すインクジェット式塗装装置を使用して塗布し、前記塗布したインク塗料を加熱することによって形成した銀面薄膜塗装層である請求項１又は３記載の釣り具用部品の装飾構造。
【請求項６】
前記装飾塗装層が、アミンを配位子とする銀金属錯体を含むインク塗料を、ドットとして施すインクジェット塗装装置を使用して塗布し、前記塗布したインク塗料を加熱することによって形成した銀面薄膜塗装層である請求項２又は４記載の自転車用部品の装飾構造。
【請求項７】
前記内側塗装層を、
（１）イソシアネート基とヒドロキシル基との反応によって形成される二液性の樹脂塗料と、
（２）アミノ基を持つ樹脂とエポキシ基を持つシリコン化合物とを反応させて形成される二液性の樹脂塗料と、
（３）前記（１）の反応と前記（２）の反応が同時におこる二液性又は三液性の樹脂塗料と、
（４）エポキシ樹脂塗料と、
のいずれか一つを選択して形成し、
前記外側塗装層を、
（１）イソシアネート基とヒドロキシル基との反応によって形成される二液性の樹脂塗料と、
（２）アミノ基を持つ樹脂とエポキシ基を持つシリコン化合物とを反応させて形成される二液性の樹脂塗料と、
（３）前記（１）の反応と前記（２）の反応が同時におこる二液性又は三液性の樹脂塗料と、
のいずれか一つを選択して形成してある請求項１又は３、５のいずれか一つに記載の釣り具用部品の装飾構造。
【請求項８】
前記内側塗装層を、
（１）イソシアネート基とヒドロキシル基との反応によって形成される二液性の樹脂塗料と、
（２）アミノ基を持つ樹脂とエポキシ基を持つシリコン化合物とを反応させて形成される二液性の樹脂塗料と、
（３）前記（１）の反応と前記（２）の反応が同時におこる二液性又は三液性の樹脂塗料と、
（４）エポキシ樹脂塗料と、
のいずれか一つを選択して形成し、
前記外側塗装層を、
（１）イソシアネート基とヒドロキシル基との反応によって形成される二液性の樹脂塗料と、
（２）アミノ基を持つ樹脂とエポキシ基を持つシリコン化合物とを反応させて形成される二液性の樹脂塗料と、
（３）前記（１）の反応と前記（２）の反応が同時におこる二液性又は三液性の樹脂塗料と、
のいずれか一つを選択して形成してある請求項２又は４、６、８のいずれか一つに記載の自転車用部品の装飾構造。
【請求項９】
前記銀金属錯体を加熱することによって銀のナノ粒子を析出させ、かつ、その銀のナノ粒子を連結固着させて、前記銀面薄膜塗装層を形成する請求項５又７記載の釣り具用部品の装飾構造。
【請求項１０】
前記銀金属錯体を加熱することによって銀のナノ粒子を析出させ、かつ、その銀のナノ粒子を連結固着させて、前記銀面薄膜塗装層を形成する請求項６又は８記載の自転車用部品の装飾構造。
【請求項１１】
前記銀面薄膜塗装層の厚さは、０．０２ミクロンから０．４ミクロンの範囲にある請求項５、７，９のいずれか一つに記載の釣り具用部品の装飾構造。
【請求項１２】
前記銀面薄膜塗装層の厚さは、０．０２ミクロンから０．４ミクロンの範囲にある請求項６、８，１０のいずれか一つに記載の自転車用部品の装飾構造。
【請求項１３】
前記銀面薄膜塗装層と前記内側塗装層との間に樹脂塗料内に銀が混入する内混合傾斜層、又は、前記銀面薄膜塗装層と前記外側塗装層との間に樹脂塗料内に銀が混入する外混合傾斜層とを形成し、前記内混合傾斜層、又は、前記外混合傾斜層において、銀の樹脂塗料内に混入する割合いが、前記銀面薄膜塗装層に近接する程高い割合いである請求項７，９、１１のいずれか一つに記載の釣り具用部品の装飾構造。
【請求項１４】
前記銀面薄膜塗装層と前記内側塗装層との間に樹脂塗料内に銀が混入する内混合傾斜層、又は、前記銀面薄膜塗装層と前記外側塗装層との間に樹脂塗料内に銀が混入する外混合傾斜層とを形成し、前記内混合傾斜層、又は、前記外混合傾斜層において、銀の樹脂塗料内に混入する割合いが、前記銀面薄膜塗装層に近接する程高い割合いである請求項８，１０，１２のいずれか一つに記載の自転車用部品の装飾構造。
【発明の詳細な説明】
【技術分野】
【０００１】
本発明は、繊維強化樹脂製又は金属製、セラミック製の釣り具用部品又は自転車用部品の表面に、インクジェット方式を利用して、社名等のロゴタイプ、或いは、記号等を施している釣り具用部品又は自転車用部品の表面装飾構造に関する。
【背景技術】
【０００２】
ロゴタイプ等を部品の表面に施した場合に、ロゴタイプの外縁部が明確に印字されず、ロゴタイプ自体が明確に表示されないということが起こり得る。このような場合に対して、一つの解決手段を提案したものがある。一般的なインクジェット式のプリンターに採用されているもので、つまり、「記録データに基づいて記録ヘッドからインクを吐出して、記録媒体上にドットを形成することにより画像を記録するインクジェット記録装置において、
前記記録ヘッドは、第１のインクと、当該第1のインクと同色系のインクで且つ前記第１のインクよりも浸透性が低い第２のインクと、を吐出可能であり、
前記インクジェット記録装置は、文字および線画により構成される特定画像を前記第１および第２のインクを用いて記録し、前記特定画像以外の画像を前記第２のインクを用いずに第１のインクを用いて記録するための制御手段を備え、
前記制御手段は、前記特定画像の外周領域を前記第１のインクは用いずに前記第２のインクによって記録し、前記特定画像の内部領域を前記第２のインクは用いずに前記第１のインクによって記録する発明が提示されている」と記載されている（特許文献１）。
【先行技術文献】
【特許文献】
【０００３】
【特許文献１】特開２０１２−２４９７２号公報（段落番号〔０００７〕）
【発明の概要】
【発明が解決しようとする課題】
【０００４】
しかし、上記手段をもってしても、インクジェット方式を利用する限り解決出来ない根本的な印字方法の課題がある。
つまり、図２に示すように、インクジェット方式においては、対象に対してインク塗料をドット状に施す方式を採っている。そうすると、ロゴタイプの外縁部においては、ドットの外縁部が半円状に残り、複数の半円状ドットが繋がることによって、半円が連続する包絡線ＡＤａが形成される。
これによって、ロゴタイプの外縁部が直線ではなく、半円が連続する包絡線ＡＤａとなり、ロゴタイプ自体の表示性が明確ではないという問題がある。
【０００５】
本発明の目的は、インクジェット式塗装装置でロゴタイプ等を形成しながら、他の方式の塗装装置の有効利用によって、明瞭性の高いロゴタイプ等を施した釣り具用部品及び自転車用部品の装飾構造を提供する点にある。
【課題を解決するための手段】
【０００６】
〔構成〕
請求項１又は２に係る発明の特徴構成は、部品本体表面に、内側塗装層、その内側塗装層の上に装飾塗装層、その装飾塗装層の上に外側塗装層を積層し、
インク塗料をドット状に施すインクジェット式塗装装置を使用して前記内側塗装層の表面に塗布し前記装飾塗装層を形成し、前記インク塗料とは異なる別種インク塗料を非ドット式の塗装装置を使用して、前記装飾塗装層の周縁部を覆う又は前記周縁部より張り出す縁取り塗装層を設けてある点にあり、その作用効果は次の通りである。
【０００７】
〔作用効果〕
インク塗料をドット状に施こされた装飾塗装層の周縁部に対して非ドット式の塗装装置を用いて、縁取り塗装層を形成する。これによって、装飾塗装層の周縁部が前記した包絡線を形成するものであっても、その包絡線部位を隠す又は目立たなくすることができる。
【０００８】
しかも、縁取り塗装層は、非ドット式の塗装装置によって施されているので、縁取り塗装層自体の周縁部は包絡線となることはなく、必要な形状を確保することができる。
一方、装飾塗装層をインクジェット式塗装装置を採用して行っているので、印字対象が円形のものでも容易であり、かつ、簡単な塗装装置で行うことができる。
【０００９】
更に、前記縁取り塗装層が、前記装飾塗装層の周縁部を覆っているので、縁取り塗装層と装飾塗装層の周縁部との接触面積を大きく採ることができ、両者の剥離現象を抑えることができる。
【００１０】
〔構成〕
請求項３又は４に係る発明の特徴構成は、前記縁取り塗装層が、前記インク塗料に近似した発色性を備えた類似インク塗料を非ドット式の塗装装置を使用して施したものであり、前記装飾塗装層の全面を支持し、更に、前記周縁部より張り出す張出部を一体的に形成された平板状の塗装層である点にあり、その作用効果は次の通りである。
【００１１】
〔作用効果〕
縁取り塗装層が平板状の塗装層であるので、縁取り塗装層と装飾塗装層との接触面積を広くとることができ、両者の剥離現象を抑えることができる。
しかも、縁取り塗装層は、装飾塗装層と近似した発色性を示すので、装飾塗装層との違和感がなく、装飾塗装層の視認性を高めることができる。
【００１２】
〔構成〕
請求項５又は６に係る発明の特徴構成は、前記装飾塗装層が、アミンを配位子とする銀金属錯体を含むインク塗料を、ドットとして施すインクジェット式塗装装置を使用して塗布し、前記塗布したインク塗料を加熱することによって形成した銀面薄膜塗装層である点にあり、その作用効果は次の通りである。
【００１３】
〔作用効果〕
アミンを配位子とする銀金属錯体は、後記するように、アルコールで希釈するだけで十分な流動性を発揮するので、吹き付けや刷毛塗りと言った簡易な作業形態で塗装工程を達成できる。つまり、図１３（ａ）に示すように、塗装工程としては、内側塗装層を形成する内側塗装工程、銀面薄膜塗装工程、乾燥工程、外側塗装層を形成する外側塗装工程で済み、水洗工程を必要としないので、塗装工程の短縮化及び簡略化が可能である。吹き付け手段にしても従来の銀鏡塗装のように特殊なガンは必要とせず、設備面でも負担の少ないものとなっている。
しかも、銀面は、加熱する際に析出した銀粒子同士が溶融連結することによって、表面密度が高くかつ緊密に連結することによって、メタリック塗装に比べて輝度や密度、平滑性等の表面装飾性の高い面を呈する。
一方、アミンを配位子とする銀金属錯体を内側塗装層の上に塗布すると、銀金属錯体のアミンが内側塗装層の未反応樹脂（イソシアネートやエポキシ基を持つシリコン化合物）と反応する。そして、銀金属錯体を塗布して形成した銀面薄膜塗装層の上に外側塗装層用の塗料を塗布すると、銀面薄膜塗装層内に残存しているアミンが外側塗装層を形成する樹脂と反応する。
このことによって、銀面薄膜塗装層と内外塗装層との結合力を増大させている。
したがって、大がかりな装置を必要とせず簡易な作業形態ではありながら、銀面薄膜塗装層と内外塗装層との境界面での層間剥離や浸食と言ったことが回避されて、耐食性の高いかつ十分な装飾性を発揮する銀面薄膜塗装層を形成することができた。
【００１４】
〔構成〕
請求項７又は８に係る発明の特徴構成は、繊維強化樹脂製の部品本体表面に、内側塗装層、その内側塗装層の上に銀面薄膜塗装層、その銀面薄膜塗装層の上に外側塗装層を積層し、
前記内側塗装層を、
（１）イソシアネート基とヒドロキシル基との反応によって形成される二液性の樹脂塗料と、
（２）アミノ基を持つ樹脂とエポキシ基を持つシリコン化合物とを反応させて形成される二液性の樹脂塗料と、
（３）前記（１）の反応と前記（２）の反応が同時におこる二液性又は三液性の樹脂塗料と、
（４）エポキシ樹脂塗料と、
のいずれか一つを選択して形成し、
前記外側塗装層を、
（１）イソシアネート基とヒドロキシル基との反応によって形成される二液性の樹脂塗料と、
（２）アミノ基を持つ樹脂とエポキシ基を持つシリコン化合物とを反応させて形成される二液性の樹脂塗料と、
（３）前記（１）の反応と前記（２）の反応が同時におこる二液性又は三液性の樹脂塗料と、
のいずれか一つを選択して形成してある点にあり、その作用効果は次の通りである。
【００１５】
〔作用〕
一方、アミンを配位子とする銀金属錯体を内側塗装層の上に塗布すると、銀金属錯体のアミンが内側塗装層の未反応樹脂（イソシアネートやエポキシ基を持つシリコン化合物）と反応する。そして、銀金属錯体を塗布して形成した銀面薄膜塗装層の上に外側塗装層用の塗料を塗布すると、銀面薄膜塗装層内に残存しているアミンが外側塗装層を形成する樹脂と反応する。
このことによって、銀面薄膜塗装層と内外塗装層との結合力を増大させている。
【００１６】
〔効果〕
したがって、銀面薄膜塗装層と内外塗装層との境界面での層間剥離や浸食と言ったことが回避されて、耐食性の高いかつ十分な装飾性を発揮する銀面薄膜塗装層を形成することができた。
【００１７】
〔構成〕
請求項９又は１０に係る発明の特徴構成は、前記銀金属錯体を加熱することによって銀のナノ粒子を析出させ、かつ、その銀のナノ粒子を連結固着させて、前記銀面薄膜塗装層を形成する点にあり、その作用効果は次の通りである。
【００１８】
〔作用効果〕
銀金属錯体より析出する銀はナノ粒子となっているので、後記するように、融点降下により銀粒子は連結結合が迅速に行われ、緊密な銀面薄膜塗装層を形成する。
しかも、銀ナノ粒子は、僅かに融解し、完全連結固着されてないため、外側塗装層との境界域に入り込み、その境界領域においては、樹脂塗料内に混在する銀粒子の密度が外側塗装層から銀面薄膜塗装層に向かうにつれて徐々に増えることとなる。そうすると境界領域に、密度が銀面薄膜塗装層に向かうにつれて増える銀と、樹脂塗料との混合傾斜層が形成される。このことによって、銀面薄膜塗装層と外側塗装層との密着性が向上し、前記した層間剥離を抑制し、耐食性の向上を図ることができる。
【００１９】
〔構成〕
請求項１１又は１２に係る発明の特徴構成は、前記銀面薄膜塗装層の厚さは、０．０２ミクロンから０．４ミクロンの範囲にある点にあり、その作用効果は次の通りである。
【００２０】
〔作用効果〕
前記した従来技術（特開２００９−８４５９６号公報）においては、銀鏡膜の厚さについて０．１ミクロン〜１０ミクロンという広い範囲の厚さが推奨されているが、０．４ミクロンより厚くなると、剥離テストの際、銀面薄膜塗装層において凝集破壊を起こす。
つまり、銀面薄膜塗装層における外側塗装層側に位置する部分と内側塗装層側に位置する部分とが離間して、銀面薄膜塗装層の厚さ方向の中間位置において剥離し易くなる。
したがって、０．０２ミクロンから０．４ミクロンの範囲の厚さに設定するのが望ましい。更に好ましくは０．０２ミクロンから０．２５ミクロンの範囲の厚さにするのがよい。
【００２１】
〔構成〕
請求項１３又は１４に係る発明の特徴構成は、前記銀面薄膜塗装層と前記内側塗装層との間に樹脂塗料内に銀が混入する内混合傾斜層、又は、前記銀面薄膜塗装層と前記外側塗装層との間に樹脂塗料内に銀が混入する外混合傾斜層とを形成し、前記内混合傾斜層、又は、前記外混合傾斜層において、銀の樹脂塗料内に混入する割合いが、前記銀面薄膜塗装層に近接する程高い割合いである点にあり、その作用効果は次の通りである。
【００２２】
〔作用効果〕
銀面薄膜塗装層と前記内外側塗装層との間には、両領域を明確に区別する仕切り線は形成されてはなく、樹脂塗料内に銀粒子が混入する内外混合傾斜層が形成されている。
したがって、銀面薄膜塗装層と前記内外側塗装層とが釣り竿等が外力を受けて変形することとなっても、両者が剥離することが少ない。
しかも、その内外混合傾斜層においては、樹脂塗料内に混入する銀粒子の混入割合が銀面薄膜塗装層側ほど高い割合を示しているので、銀面薄膜塗装層側から内外側塗装層側への応力伝播が円滑になり、その部分で応力割れ等の発生を抑えることができる。
【図面の簡単な説明】
【００２３】
【図１】図１は釣り竿を示す側面図である。
【図２】図２は、インクジェット塗装装置で形成された、装飾塗装層と縁取り塗装層とでロゴタイプを形成している状態を示し、（ａ）が平面図、（ｂ）が装飾塗装層と第１縁取り塗装層による断面図、（ｃ）が装飾塗装層と第２縁取り塗装層による断面図である。
【図３】図３は、装飾塗装層と第１縁取り塗装層とで「ＳＨＩＭＡＮＯ」というロゴタイプの一部「ＳＨＩＭ」を形成している状態を示し、（ａ）が平面図、（ｂ）がＡ―Ａ断面図である。
【図４】図４は、装飾塗装層と第２縁取り塗装層とで「ＳＨＩＭＡＮＯ」というロゴタイプの一部「ＳＨＩＭ」を形成している状態を示し、（ａ）が平面図、（ｂ）がＡ―Ａ断面図である。
【図５】図５は、インクジェット塗装装置を示す斜視図である。
【図６】図６（ａ）が竿素材の外周面に最内側塗装層、内側塗装層、装飾塗装層と第１縁取り塗装層、外側塗装層とを形成した断面図、（ｂ）が竿素材の外周面に最内側塗装層、内側塗装層、装飾塗装層と第２縁取り塗装層、外側塗装層とを形成した断面図である。
【図７】図７は（ａ）外側塗装層の外側に、二層のクリア層を有している塗装構造を示す縦断側面図、（ｂ）外側塗装層が第１外側塗装層と第２外側塗装層との二層塗装積層構造を示す縦断側面図である。
【図８】図８は（ａ）銀アミン錯体を内側塗装層の上に塗布した状態を示す説明図、（ｂ）加熱して銀アミン錯体よりアミンが離間して、銀のナノ粒子が析出した状態を示す説明図、（ｃ）析出した銀のナノ粒子が溶融連結して銀面膜を作った状態を示す説明図である。
【図９】図９は内側塗装層と銀面薄膜塗装層との間の内混合傾斜層、及び、外側塗装層と銀面薄膜塗装層との間の外混合傾斜層内における銀の混合度合いを示す説明図である。
【図１０】図１０は内外混合傾斜層における銀と樹脂との混合割合いを示す測定グラフである。
【図１１】図１１は図８（ｂ）に対応した析出銀ナノ粒子の顕微鏡写真である。
【図１２】図１２は（ａ）は所定の銀面薄膜塗装層を塗布したガラス板を竿体に取り付けた状態を示す左側面図であり、（ｃ）は所定の銀面薄膜塗装層等を塗布したフィルムを竿体に取り付けた状態を示す右側面図であり、（ｂ）は、前記した（ａ）及び（ｃ）に対応した正面図である。
【図１３】図１３は（ａ）本発明の銀面薄膜塗装層工程の次に第１縁取り塗装層工程を組み込んでいる工程図、（ｂ）本発明の銀面薄膜塗装層工程の次に第２縁取り塗装層工程を組み込んでいる工程図、（ｃ）銀鏡塗装工程を示す工程図である。
【図１４】図１４はスピニングリールのスプールにおけるスカート表面にロゴタイプを施した状態を示す側面図である。
【図１５】図１５（ａ）は自転車を示す側面図、（ｂ）は自転車のハンドルフレームに取り付けられた変速装置用シフトレバーにロゴタイプを施している状態を示す平面図である。
【発明を実施するための形態】
【００２４】
〔第１実施形態〕
ヤマメや岩魚等を釣る際に使用される釣り竿Ａについて説明する。図１に示すように、釣り竿Ａは、穂先竿１の先端にトップガイド２を取り付けるとともに、穂先竿１の中間位置に釣り糸用ガイド３を取付固定し、竿元側に並継式に継合された元竿５を配置し、元竿５にスピンニングリールを装着するリールシート６を取り付けて、構成してある。
【００２５】
尚、釣り竿Ａを構成する穂先竿１、元竿５は次のように製作される。つまり、炭素繊維等の強化繊維を一方向に引き揃え、その引き揃え強化繊維群にエポキシ樹脂等の熱硬化性樹脂（又は熱可塑性樹脂）を含浸させて、プリプレグシートを形成する。このプリプレグシートを略台形状に裁断した複数のものをマンドレルに巻回し、複数のプリプレグシートを巻回して構成した竿素材をマンドレルに巻回した状態で炉に入れて焼成し、焼成後マンドレルを脱芯して円筒状の竿素材を取り出しその竿素材を所定長に裁断して、仕上加工を施し竿体とする。
【００２６】
プリプレグを構成する強化繊維としては、具体的には、炭素繊維以外にガラス繊維、アラミド繊維、アルミナ繊維等が使用でき、樹脂としては、エポキシ樹脂の他に、フェノール樹脂、ポリエステル樹脂等の熱硬化性樹脂やＰＶ（Ｅ）等の熱可塑性樹脂が使用できる。また、プリプレグとしては、強化繊維を編み込んだ織り物に樹脂を含浸させて構成したものであってもよい。
【００２７】
図２、３、５、１４、及び１５に示すように、竿素材の表面に装飾塗装層としての、メーカー名や製品名を表示するロゴタイプを形成する銀面薄膜塗装層ＡＤについて説明する。ここでは、アミンによる銀の錯体を後記するインクジェット式の塗装装置Ｆを使用して塗布することによって、銀面薄膜塗装層ＡＤを形成する。アミンによる銀の錯体とは、具体的には、銀に配位子として組み合わせた２−エチルへキシルアミンとの錯体をいう。
但し、アミンとしては、メチルアミン、ジメチルアミン、トリメチルアミン等の簡単な構造のものから、Ｎ，Ｎ‐ジイソプロピルエチルアミン等の複雑な構造のものも採用される。
銀面薄膜塗装層ＡＤは次のような工程で形成される。
（１）アミンによる銀の錯体にイソプロピルアルコール等の溶媒を加えて、流動化を高める。
（２）この流動化した銀の錯体を主成分としたインク塗料をインクジェット式の塗装装置Ｆのインクタンク３１に収納し、前記した内側塗装層ＡＣの上に施していく。塗布の仕方は、刷毛塗り或いは吹き付け等の通常使用する塗布方法で十分であるが、ここでは、インクジェット方式の塗装装置Ｆを利用して塗布を行う。
【００２８】
インクジェット式の塗装装置Ｆについて説明する。図５に示すように、インクジェット式の塗装装置Ｆは、インク塗料を収納したインクタンク３１と、そのインクタンク３１から供給されるインク塗料を対象物に施すインクジェットヘッド３２とを装備して構成してある。ただし、本発明においては、インク自体は銀金属錯体を含む単一色のものであるので、インクジェットヘッド３２は単一の噴出口に加工してある。
【００２９】
インクジェットヘッド３２には、インク塗料を液滴として供給する複数本のノズルが配置されるとともに、図示しない制御手段からの作動情報を受けてインク塗料を急激に加熱し液滴化を促すとともに気泡によって噴出させるべく、加熱媒体を装備してある。この方式は、サーマルジェット方式と呼ばれているが、ピエゾ方式を採用してもよい。
【００３０】
後記する内側塗装層ＡＣを塗布した竿素材に装飾を施す具体構成について説明する。図５に示すように、竿素材をマンドレル３３に装着するとともに、マンドレル３３と竿素材とをマンドレル３３の軸芯周りで回転可能に構成する。インクタンク３１とインクジェットヘッド３２とを含む塗装装置Ｆをマンドレル３３の軸線に沿って移動可能に構成する。
【００３１】
以上のような構成によって、竿素材を回転させながら、塗装装置Ｆを移動させることによって、制御手段からの作動情報に基づいて、インク塗料を調整し液滴としてドット状に竿素材Ａの表面に施して、図２〜図４に示すように、自社等のロゴタイプを描く。
【００３２】
次に、縁取り塗装層について説明する。縁取り塗装層としては、二つの形態のものを提示する。図２（ａ）（ｂ）、図３（ａ）（ｂ）に示すように、銀面薄膜塗装層ＡＤの表面角部を被覆するものを第１縁取り塗装層ＡＨと、図２（ａ）（ｃ）、図４（ａ）（ｂ）に示すように、銀面薄膜塗装層ＡＤと内側塗装層ＡＣとの間に全面的に位置する第２縁取り塗装層ＡＫについて説明する。
【００３３】
第１縁取り塗装層ＡＨについて説明する。図２（ａ）（ｂ）、図３（ａ）（ｂ）、図６（ａ）に示すように、インク塗料に近似した発色性を備えた類似インク塗料を非ドット式の塗装装置を使用して、銀面薄膜塗装層ＡＤの周縁部より張り出す状態でその周縁部を覆う第１縁取り塗装層ＡＨを、図２（ａ）、図６（ａ）に示すように、外側塗装層ＡＥの内側でかつ銀面薄膜塗装層ＡＤの表面に設けてある。第１縁取り塗装層ＡＨは、銀面薄膜塗装層ＡＤの周縁部を、その銀面薄膜塗装層ＡＤの上面から側面に亘る範囲に亘って角状に覆うように、施されている。
第１縁取り塗装層ＡＨの厚みとしては、銀面薄膜塗装層ＡＤとほぼ同等の厚さが採用さる。また、銀面薄膜塗装層ＡＤの縁部を覆う寸法は、図２（ｂ）において、ｌ２を銀面薄膜塗装層ＡＤと同じ位の幅で、銀面薄膜塗装層ＡＤの表面に位置する部分の長さｌ３をｌ２より長く採っている。
【００３４】
ここに、非ドット式の塗装装置としては、スプレー式塗装装置、刷毛塗塗装装置等が挙げられる。
第１縁取り塗装層ＡＨとしては、銀面薄膜塗装層ＡＤに使用されるインク塗料に近似した発色性を備えた類似インク塗料が望ましい。例えば、アクリルウレタン樹脂に銀フレークを混入させたシルバーメタリック塗料を採用する。但し、このものに限定されるものではなく、近似しない発色性を示すインク塗料であってもよい。
【００３５】
次に、第２縁取り塗装層ＡＫについて説明する。図２（ａ）（ｃ）、図４（ａ）（ｂ）、図６（ｂ）に示すように、インク塗料に近似した発色性を備えた類似インク塗料でもって、銀面薄膜塗装層ＡＤの周縁部より張り出す張出部を備えた第２縁取り塗装層ＡＫを、非ドット式の塗装装置を使用して後記する内側塗装層と銀面薄膜塗装層ＡＤとの間に設けてある。第２縁取り塗装層ＡＫの横端部が銀面薄膜塗装層ＡＤの縁部より突出する突出量ｌ１は、銀面薄膜塗装層ＡＤの幅ｌ４の１／１０〜１／５に設定される。
第２縁取り塗装層ＡＫが、銀面薄膜塗装層ＡＤの全面を支持し、更に、周縁部より張り出す張出部を一体的に形成された平板状の塗装層である。
【００３６】
ここに、非ドット式の塗装装置としては、スプレー式塗装装置、刷毛塗装装置等が挙げられる。
第２縁取り塗装層ＡＫとしては、銀面薄膜塗装層ＡＤに使用されるインク塗料に近似した発色性を備えた類似インク塗料が望ましい。例えば、アクリルウレタン樹脂に銀フレークを混入させたシルバーメタリック塗料を採用する。但し、このものに限定されるものではなく、近似しない発色性を示すインク塗料であってもよい。
【００３７】
釣り竿Ａを構成する部品としての中間竿４、元竿５等の外周面に施される塗装について説明する。塗装の構成としては、図６（ａ）（ｂ）に示すように、外側塗装層ＡＥの外側に後記する透明クリア層ＡＧを設けないか、或いは外側塗装層ＡＥにクリア塗料を採用したものと、図７（ａ）（ｂ）に示すように、外側塗装層ＡＥの上にカラークリア層ＡＦと透明クリア層ＡＧとを備えた２種類のものについて説明する。例えば、図７（ａ）に示すものは中間竿４等に使用し、図７（ｂ）に示すものは元竿５等に使用する。なお、この使用については固定したものではなく、自由に選択できる。
【００３８】
第１縁取り塗装層ＡＨを採用する場合は、次のようになる。図６（ａ）に示すように、中間竿４等の竿素材の外周面４Ａの表面に、最内側塗装層ＡＢを設け、最内側塗装層ＡＢの上から内側塗装層ＡＣを設け、内側塗装層ＡＣの上にロゴタイプとしての銀面薄膜塗装層ＡＤを設け、銀面薄膜塗装層ＡＤに対して第１縁取り塗装層ＡＨを施し、銀面薄膜塗装層ＡＤと第１縁取り塗装層ＡＨの上に外側塗装層ＡＥを設けてある。
第２縁取り塗装層ＡＫを採用する場合は、次のようになる。図６（ｂ）に示すように、中間竿４等の竿素材の外周面４Ａの表面に、最内側塗装層ＡＢを設け、最内側塗装層ＡＢの上から内側塗装層ＡＣを設け、内側塗装層ＡＣの上に第２縁取り塗装層ＡＫを設け、第２縁取り塗装層ＡＫの上にロゴタイプとしての銀面薄膜塗装層ＡＤを設け、銀面薄膜塗装層ＡＤの上に外側塗装層ＡＥを設けてある。
【００３９】
同様に、第１縁取り塗装層ＡＨを採用する場合は、次のようになる。図７（ａ）に示すように、元竿５等の外周面５Ａの表面に、最内側塗装層ＡＢを設け又は最内側塗装層ＡＢを設けないことを選択できるが、最内側塗装層ＡＢを設けた場合には最内側塗装層ＡＢの上から内側塗装層ＡＣを設け、内側塗装層ＡＣの上にロゴタイプとしての銀面薄膜塗装層ＡＤを設け、銀面薄膜塗装層ＡＤに対して第１縁取り塗装層ＡＨを施し、銀面薄膜塗装層ＡＤと第１縁取り塗装層ＡＨの上に外側塗装層ＡＥを設け、更に、外側塗装層ＡＥの上にカラークリア層ＡＦと透明クリア層ＡＧとを重ねて形成してある。
第２縁取り塗装層ＡＫを採用する場合については、図示していない。
【００４０】
最内側塗装層ＡＢは、エポキシ系樹脂塗料が選択される。この最内側塗装層ＡＢは、中間竿４等の竿表面に表出することがある強化繊維を覆い内側塗装層ＡＣの密着性を確保するものである。また、図７（ｂ）に示すように、竿表面には、図示してはいないが、竿体が焼成される際に竿素材の外周面を螺旋状に巻回する成型テープ跡５ａを敢えて残した状態で元竿５等を形成する場合がある。このような成型テープ跡５ａを均すために最内側塗装層ＡＢが形成される。
【００４１】
次に、内側塗装層ＡＣについて説明する。この内側塗装層ＡＣで使用される樹脂塗料としては、四種類のものが選定される。
（１）第１の樹脂塗料としては、イソシアネート基とヒドロキシル基とのウレタン反応によって形成される二液性のアクリルウレタン樹脂塗料が挙げられる。
（２）第２の樹脂塗料としては、アミノ基を持つアクリル樹脂とエポキシ基を持つシリコン化合物とを脱水かつ脱アルコール縮合反応によって形成される二液性のアクリルシリコン樹脂塗料が挙げられる。
（３）第３樹脂塗料としては、ウレタン反応と脱水かつ脱アルコール縮合反応が同時におこる二液性又は三液性のウレタン変性アクリルシリコン樹脂塗料が挙げられる。
（４）第４樹脂塗料としては、エポキシ基を備えるエポキシ樹脂塗料である。
【００４２】
このようなアクリルウレタン樹脂塗料、アクリルシリコン樹脂塗料のいずれか一方、または、アクリルウレタン樹脂塗料とアクリルシリコン樹脂塗料との両方、かつ、エポキシ樹脂塗料を上記した内側塗装層ＡＣとして使用することができる。
これらの塗料の竿表面への施工は、シゴキ塗装、刷毛塗り又は吹き付け等を行った後、焼成炉での焼き付けを施して、定着を図る方がよい。
アクリルウレタン樹脂塗料の代わりに、ポリエステルウレタン樹脂塗料、或いは、ポリカーボネートウレタン樹脂塗料等が使用可能である。また、アクリルシリコン樹脂塗料の代わりにウレタン変性アクリルシリコン樹脂塗料を使用することができる。
【００４３】
次に、外側塗装層ＡＥについて説明する。この塗装層で使用される樹脂塗料としては、三種類のものが選定される。
（１）第１の樹脂塗料としては、イソシアネート基とヒドロキシル基とのウレタン反応によって形成される二液性のアクリルウレタン樹脂塗料が挙げられる。
（２）第２の樹脂塗料としては、アミノ基を持つアクリル樹脂とエポキシ基を持つシリコン化合物とを脱水かつ脱アルコール縮合反応によって形成される二液性のアクリルシリコン樹脂塗料が挙げられる。
（３）第３樹脂塗料としては、ウレタン反応と脱水かつ脱アルコール縮合反応が同時におこる二液性又は三液性のウレタン変性アクリルシリコン樹脂塗料が挙げられる。
【００４４】
このようなアクリルウレタン樹脂塗料、アクリルシリコン樹脂塗料のいずれか一方、または、アクリルウレタン樹脂塗料とアクリルシリコン樹脂塗料との両方を上記した内側塗装層ＡＣ、外側塗装層ＡＥの塗料として使用することができる。
これらの塗料の竿表面への施工は、シゴキ塗装、刷毛塗り又は吹き付け等を行った後、焼成炉での焼き付けを施して、定着を図る方がよい。
アクリルウレタン樹脂塗料の代わりに、ポリエステルウレタン樹脂塗料、或いは、ポリカーボネートウレタン樹脂塗料等が使用可能である。また、アクリルシリコン樹脂塗料の代わりにウレタン変性アクリルシリコン樹脂塗料を使用することができる。
なお、中間竿４に採用される外側塗装層ＡＥとしては、アクリルウレタン樹脂塗料等の代わりに、前記したようにカラークリア塗料を使用してもよい。
【００４５】
（３）次に、この塗布した中間竿４等を焼成炉において、１００℃〜１７０℃の温度で１０分〜６０分間焼成する。そうすると、アルコール分が蒸発すると同時に、配位子としての２−エチルへキシルアミンと銀との結合力が低下してその２−エチルへキシルアミンが銀粒子から離れるとともに、アミンの還元作用によって還元され、銀のナノ粒子が折出する。この状態が図８（ｂ）に示す状態である。
図１１における顕微鏡写真で示すように、ナノ粒子のサイズは、約１５〜２０ナノである。
（４）このように、内側塗装層ＡＣ又は第２縁取り塗装層ＡＫの上に析出した銀のナノ粒子群は、融点降下によって、図８（ｃ）に示すように部分的に溶融結合し、銀面薄膜塗装層ＡＤを形成する。
【００４６】
一般に、銀バルクの溶融温度は９６２℃前後であるが、上記場合には、銀粒子がナノ単位の粒径を呈しているので、融点降下が起こり、１００℃という比較的穏やかな焼結熱を加えた状態であっても、溶融化が促進されて、析出銀粒子同士が溶融結合し、銀面薄膜が形成される。かかる融点降下によって生地本体を傷めるようなことがなくなる。
このように、形成された銀面薄膜塗装層ＡＤの膜厚を測定してみる。
【００４７】
膜厚の測定は、次のような方法によっておこなわれる。
測定装置は、ＥＳＣＡ（捜査型Ｘ線光電子分光分析装置）を使用する。つまり、電子銃が放出する+アルゴン粒子を照射してスパッタリングを行い、飛び出す元素のスペクトル分析を行うことによって、元素を特定し、かつ、照射深さより膜厚を測定する。
【００４８】
測定対象となる試料は次のようなものである。ガラス板８Ａの表面に、吹き付け方法によって銀面薄膜塗装層ＡＤに相当する膜を塗布して、二枚の試料（ガラス板１、ガラス板２）を作成する。この一枚の試料を、図１２（ａ）（ｂ）に示すように、竿体７の外周面に、接線方向に沿った姿勢で取り付ける。
もう一つの試料はフィルム８Ｂに、内側塗装層ＡＣと銀面薄膜塗装層ＡＤと外側塗装層ＡＥの３層を形成した試料（フィルム）である。図１２（ｃ）（ｂ）に示すように、竿体７の外周面に、この場合は接線方向に沿った姿勢ではなく、円周方向に沿った姿勢で取り付ける。
測定する際には、竿体７を軸芯Ｘ回りで回転させながら、かつ、軸芯Ｘ方向に往復移動させて、測定を行う。
【００４９】
測定結果を記載すると、次のようになっている。膜厚を表示する単位はナノメータ（ｎｍ）である。
【００５０】
【表１】
2015146765.tif 000003
ガラス板やフィルムなどの膜をつけた試料を用いたのは、ＥＳＣＡ装置に入れて測定できる形とする為である。
【００５１】
次に、最内側塗装層ＡＢ、内側塗装層ＡＣ、銀面薄膜塗装層ＡＤ、外側塗装層ＡＥについては次のような製造工程を経て形成される。
つまり、第１縁取り塗装層ＡＨを形成する場合は、図１３（ａ）で示すように、最内側塗装層ＡＢ及び内側塗装層ＡＣ、銀面薄膜塗装層ＡＤを形成した後に、乾燥工程が設けてあり、この乾燥工程が終了した後に、第１縁取り塗装層ＡＨ、外側塗装層ＡＥ及びクリアー層が形成され、製造工程において銀鏡反応面の場合に使用される水洗いの工程はない。
第２縁取り塗装層ＡＫを形成する場合は、図１３（ｂ）で示すように、最内側塗装層ＡＢ、内側塗装層ＡＣ、及び、第２縁取り塗装層ＡＫを形成し、その上に銀面薄膜塗装層ＡＤを形成した後に、乾燥工程が設けてあり、この乾燥工程が終了した後に、外側塗装層ＡＥ及びクリアー層が形成される。
【００５２】
次に、第１縁取り塗装層ＡＨを形成する場合について、図９に示すように、内側塗装層ＡＣと銀面薄膜塗装層ＡＤとの内混合傾斜層ＡＣＤ、銀面薄膜塗装層ＡＤと外側塗装層ＡＥとの外混合傾斜層ＡＤＥでの反応形態について説明する。
この内混合傾斜層ＡＣＤと外混合傾斜層ＡＤＥにおいては、銀面薄膜塗装層ＡＤを形成する銀粒子が内側塗装層ＡＣと外側塗装層ＡＥとの樹脂と混在する混合傾斜層を形成しており、その混合傾斜層での混在状態は、銀面薄膜塗装層ＡＤの側程、銀粒子の割合いが高くなる傾斜状態を示している。このように、物理的に銀粒子と樹脂との混在状態を呈するだけでなく、次に記すように、この混合傾斜層においては化学的結合状態を呈していると考えられる。
なお、第２縁取り塗装層ＡＫの場合は、図９に示すように、第２縁取り塗装層ＡＫと銀面薄膜塗装層ＡＤとの内混合傾斜層ＡＫＤが形成される。
【００５３】
内混合傾斜層ＡＣＤにおける化学的結合状態の説明をする。
（１）内側塗装層ＡＣとしてアクリルウレタン樹脂塗料を使用した場合
まず、下記の式で表わされているように、イソシアネート基とヒドロキシル基とのウレタン反応が起こる。
【００５４】
【化１】
2015146765.tif 000004
次に、この中の未反応イソシアネートが銀面薄膜塗装層ＡＤ内のアミンと反応している。
【００５５】
【化２】
2015146765.tif 000005
（２）外側塗装層ＡＥとしてアクリルシリコン樹脂塗料を使用した場合
ここでは、シリコン化合物としてはグリシジルシラン硬化剤が採用されている。
ここでの反応は、銀面薄膜塗装層ＡＤ内のアミンと硬化剤としてのシリコン化合物内のエポキシ基とが反応していると考えられる。
【００５６】
【化３】
2015146765.tif 000006
上記した第１級アミン等が生成されて、内混合傾斜層ＡＣＤに存在する。
【００５７】
外混合傾斜層ＡＤＥにおける化学的結合状態の説明をする。
（３）外側塗装層ＡＥとしてアクリルウレタン樹脂塗料を使用した場合
イソシアネートが銀面薄膜塗装層ＡＤ内の残存アミンと反応が起こっている。
【００５８】
【化４】
2015146765.tif 000007
（４）外側塗装層ＡＥとしてアクリルシリコン樹脂塗料を使用した場合
ここでは、シリコン化合物としてはグリシジルシラン硬化剤が採用されている。
ここでの反応は、銀面薄膜塗装層ＡＤ内の残存アミンと硬化剤としてのシリコン化合物内のエポキシ基とが反応していると考えられる。
【００５９】
【化５】
2015146765.tif 000008
上記した第１級アミンが生成されて、外混合傾斜層ＡＤＥに存在する。
【００６０】
さらに、内混合傾斜層ＡＣＤと外混合傾斜層ＡＤＥにおける他の反応について説明する。
銀面薄膜塗装層ＡＤと内側塗装層ＡＣとの内混合傾斜層ＡＣＤ、及び、銀面薄膜塗装層ＡＤと外側塗装層ＡＥとの外混合傾斜層ＡＤＥにおいては、上記した反応以外に次のような反応により、銀面薄膜塗装層ＡＤと内側塗装層ＡＣ、及び、銀面薄膜塗装層ＡＤと外側塗装層ＡＥとの連結固着状態が強固なものになっている。つまり、
【００６１】
【化６】
2015146765.tif 000009
上記反応式で示すように、銀面薄膜塗装層ＡＤの金属膜とアクリルシリコンの硬化反応時、上記のような加水分解が起こり、その際分離するＯＨ基が金属との密着力を向上させる水素結合として働くと考えられる。
【００６２】
また、内混合傾斜層ＡＣＤ及び外混合傾斜層ＡＤＥにおいては、金属である銀が樹脂塗料とともに混在して、このことが銀面薄膜塗装層ＡＤと内側塗装層ＡＣ、及び、銀面薄膜塗装層ＡＤと外側塗装層ＡＥとの連結固着状態を強固なものとしている。
つまり、銀面薄膜塗装層ＡＤにおいては、全て原料銀が焼結されて銀面構造を構築しているのではない。一部銀は内混合傾斜層ＡＣＤ及び外混合傾斜層ＡＤＥにおいて樹脂塗料と混在している。そして、銀が混在する割り合いは、図９に示すように、銀面薄膜塗装層ＡＤに近い程大きくなる。つまり、銀が樹脂塗料内に混在する割合いは、銀面薄膜塗装層ＡＤに近い程大きくなる傾斜状態を示している。
【００６３】
この傾斜状態にあることは、試料として作成した３層構造のフィルム８Ｂの塗装層に、前記したＥＳＣＡを利用し、塗装層より飛び出す銀と樹脂塗料との割合から算出することができる。
そのデータを図１０に示す。
これによると、縦軸に元素別集積度（％）、横軸にスパッタ深さ（ｎｍ）を採ると、銀の占める割合が、銀面薄膜塗装層ＡＤに近い程多くなることがわかる。つまり、スパッタ深さが０ｎｍ〜２００ｎｍ位までは外側塗装層ＡＥに相当する部分が存在し、２００ｎｍを越えて炭素（Ｃ）と銀（Ａｇ）が交差する第１点（ａ）までの間には、炭素（Ｃ）の含有量が減少し銀（Ａｇ）の含有量が上昇する外混合傾斜層ＡＤＥに相当する部分が形成されていることがわかる。
【００６４】
次に、スパッタ深さ４００ｎｍと６００ｎｍとの間に炭素（Ｃ）と銀（Ａｇ）が再び交差する第２点（ｂ）が表れ、この第２点（ｂ）と第１点（ａ）との間に銀面薄膜塗装層ＡＤに相当する部分が形成されていることがわかる。
スパッタ深さ６００ｎｍの近辺には、炭素（Ｃ）が増加し銀（Ａｇ）が減少する内混合傾斜層ＡＣＤに相当する部分が形成されていることがわかる。
スパッタ深さ７００ｎｍから１０００ｎｍの間には内側塗装層ＡＣに相当する部分が存在し、更に、１０００ｎｍを越える部分は、試料片としてのフィルム８Ｂに対応する部分であることがわかる。
以上のようにして中間竿４、元竿５について塗装を施した。そこで、これらの塗装の密着度評価試験を行ってみた。
【００６５】
テストピースが、外側塗装層ＡＥが一層のものにおいては、
（イ）最内側塗装層ＡＢにエポキシ樹脂塗料を選定、
（ロ）内側塗装層ＡＣにアクリルウレタン樹脂塗料、又は、アクリルシリコン樹脂塗料、エポキシ樹脂塗料、ウレタン変性アクリルシリコン樹脂塗料のいずれかを選定、
（ハ）外側塗装層ＡＥに、アクリルウレタン・アクリルシリコン樹脂塗料、ウレタン変性アクリルシリコン樹脂塗料のいずれかを選定、
してテストを行った。
【００６６】
テスト結果としては、最内側塗装層ＡＢにエポキシ樹脂塗料、内側塗装層ＡＣにウレタン変性アクリルシリコン樹脂塗料、外側塗装層ＡＥに、ウレタン変性アクリルシリコン樹脂塗料を選定して組み合わせたものが最もよい結果を示した。
このテスト結果を考察してみると、外側塗装層ＡＥにウレタン変性アクリルシリコン樹脂塗料を選定して組み合わせたことによって、イソシアネート基・エポキシ基がアミノ基含有の銀金属との密着性を向上させ、耐水性に好影響を与えていると考えられる。
【００６７】
また、内側塗装層ＡＣも外側塗装層ＡＥと同様にウレタン変性アクリルシリコン樹脂塗料を採用することによって、銀面薄膜塗装層ＡＤに形成することに使用されたアミンを含む銀金属錯体のそのアミンが残存し、内側塗装層ＡＣのイソシアネート基及びエポキシ基と反応し、良い結合力を現出していると考えられる。
また、外側塗装層ＡＥと銀面薄膜塗装層ＡＤとの境界域に析出した銀の一部が混在し、銀と樹脂塗料との混合傾斜層を形成している点も上記テスト結果を裏付けるものとなっていると考えられる。
【００６８】
〔第２実施形態〕
上記実施形態においては、釣り竿Ａに適用することについて説明した。この第２実施形態においては、リール、特に、スピニングリールＢにも適用できる点を説明する。
図１４に示すように、スピニングリールＢは、ハンドル１１を備えたリールボディ１２と、リールボディ１２に回転不能に備えられた糸巻き用スプール１３と、糸巻き用スプール１３に釣り糸を巻き付け回転するロータ１４とを備えて、構成されている。ロータ１４の先端側には回転中心を挟んで二つのベール支持部１５が前方に向けて延出されており、一方のベール支持部１５には、穂先側から巻き取られる釣り糸を糸巻き用スプール１３に誘導するガイドローラ１６が取付けてある。
【００６９】
上記したスピニングリールＢの構成において、糸巻き用スプール１３のスカート１３Ａ表面に、「ＳＴＥＬＬＡ」という製品名を表すロゴタイプが記されている。このロゴタイプにおいては、前記したように、銀面薄膜塗装層ＡＤと第１縁取り塗装層ＡＨの組み合わせと、銀面薄膜塗装層ＡＤと第２縁取り塗装層ＡＫの組み合わせが適用される。
【００７０】
〔第３実施形態〕
ここでは、上記した塗装形態を自転車Ｃに適用する形態について説明する。図１５(ａ)に示すように、自転車Ｃは、前後車輪２６に支持されたサスペンションフレーム２３と、そのサスペンションフレーム２３の上部に取付られているハンドルフレーム２４と、サスペンションフレーム２３等を備えるボディフレーム２２とで構成されている。ボディフレーム２２の中間部のシートチューブ２２Ａには外装変速装置用のフロントディレーラ２１が取り付けられ、ボディフレーム２２の後端部には、リアーディレーラ２５が取付けられている。
【００７１】
図１５(ｂ)に示すように、ハンドルフレーム２４には、変速装置用シフトレバー２４Ａが取付られており、その変速装置用シフトレバー２４Ａの表面に、「ＳＨＩＭＡＮＯ」というロゴタイプが記されている。このロゴタイプにおいては、前記したように、銀面薄膜塗装層ＡＤと第１縁取り塗装層ＡＨの組み合わせと、銀面薄膜塗装層ＡＤと第２縁取り塗装層ＡＫの組み合わせが適用される。
【００７２】
〔第４実施形態〕
部品の軽量化、及び、表面耐食性の向上だけを目的とする場合には、銀面薄膜塗装層ＡＤを直接部品表面に施し、その銀面薄膜塗装層ＡＤの上に、外側塗装層ＡＥと透明クリア層ＡＦ、又は、外側塗装層ＡＥの一層だけ設ける構成をとってもよい。
【００７３】
〔別実施形態〕
（１）装飾塗装層として銀面薄膜塗装層ＡＤで形成するものについて説明したが、インクジェット式塗装装置Ｆを使用して塗装するものであれば、一般的なウレタン樹脂塗料等を使用して、装飾塗装層を形成してもよい。
装飾塗装層として銀面薄膜塗装層以外の一般的なウレタン樹脂塗料等を使用した場合には、第２縁取り塗装層ＡＫや内側塗装層ＡＣ等に、銀面薄膜塗装層を使用してもよい。
（２）装飾塗装層を形成する対象として、繊維強化樹脂製の部品を選定しているが、リールに代表されるように、チタンやアルミ等の金属製の部品を対象としてもよい。
（３）第１実施形態で記載した装飾塗装層としてのロゴタイプ用の塗装を施す対象としては、釣り具としてのクーラーボックス、ルアー、竿掛け、釣り糸ガイド等に適用することができる。
（４）部品表面に形成される塗装構造としては、最内側塗装層ＡＢはなくてもよく、内側塗装層ＡＣを直接部品表面に施されるものでもよい。特に、穂先竿等で竿重量の軽量化を目的とする場合には、内側塗装層ＡＣを直接部品表面に施し、最外側塗装層としての透明クリア層も一層だけでもよい。
（５）外側塗装層ＡＥとしては、図７（ｂ）に示すように、二層に形成してもよい。つまり、銀面薄膜塗装層ＡＤの上に第１外側塗装層ＡＥ１を形成し、その第１外側塗装層ＡＥ１の上に第２外側塗装層ＡＥ２を形成することができる。第１外側塗装層ＡＥ１と第２外側塗装層ＡＥ２とに採用する樹脂塗料としては、外側塗装層ＡＥとして採用した、アクリルウレタン樹脂塗料、アクリルシリコン樹脂塗料のいずれか一方、または、アクリルウレタン樹脂塗料とアクリルシリコン樹脂塗料との両方を使用することができる。
しかも、第１外側塗装層ＡＥ１と第２外側塗装層ＡＥ２とを同じ樹脂塗料を使用する必要はなく、異なるものに適用してもよい。なお、この二層構造のものは、元竿５等に使用できる。
【産業上の利用可能性】
【００７４】
本願発明は、釣り具のみならず、繊維強化樹脂製の部品を有する自転車用部品にも銀金属錯体を主成分とするインク塗料を塗布して視認性のよい製品を提供することができる。
【符号の説明】
【００７５】
４            中間竿（部品本体）    
５            元竿（部品本体）
１２          リールボディ（部品本体）
１４          ロータ（部品本体）
２２          ボディフレーム（部品本体）
２４          ハンドルフレーム（部品本体）
ＡＢ          最内側塗装層
ＡＣ          内側塗装層
ＡＤ          銀面薄膜塗装層
ＡＥ          外側塗装層
ＡＥ１        第１外側塗装層
ＡＥ２        第２外側塗装層
ＡＦ          カラークリア層
ＡＧ          透明クリア層
【図１】
2015146765.tif 000010
【図２】
2015146765.tif 000011
【図３】
2015146765.tif 000012
【図４】
2015146765.tif 000013
【図５】
2015146765.tif 000014
【図６】
2015146765.tif 000015
【図７】
2015146765.tif 000016
【図８】
2015146765.tif 000017
【図９】
2015146765.tif 000018
【図１０】
2015146765.tif 000019
【図１２】
2015146765.tif 000020
【図１３】
2015146765.tif 000021
【図１４】
2015146765.tif 000022
【図１５】
2015146765.tif 000023
【図１１】
2015146765.tif 000024